КАУЧУКОВАЯ КОМПОЗИЦИЯ С ПРЕВОСХОДНОЙ УДАРНОЙ ПРОЧНОСТЬЮ ПРИ НИЗКОЙ ТЕМПЕРАТУРЕ

1. Композиция полипропилена, содержащая:
(a) гетерофазный сополимер пропилена (НЕСО), содержащий:
- матрицу (М), представляющую полипропилен (РР), и
- эластомерный сополимер этилена и полипропилена (ЕС), диспергированный в указанной матрице (М), указанный эластомерный сополимер этилена и полипропилена (ЕС) содержит:
первую фракцию эластомерного сополимера этилена и пропилена (ЕС1) и
вторую фракцию эластомерного сополимера этилена и пропилена (ЕС2),
где эластомерный сополимер этилена и полипропилена (ЕС) представляет фракцию, растворимую в холодном ксилоле (XCS), гетерофазного сополимера пропилена (НЕСО),
где дополнительно
2
(al) указанный гетерофазный сополимер пропилена (НЕСО) имеет скорость течения расплава MFR (230°C), измеренную согласно ISO 1133,  от 3,0 до 9,0 г/10 мин,
(а2) эластомерный сополимер этилена и полипропилена (ЕС) имеет характеристическую вязкость (IV), измеренную согласно ISO 1628-1 (при температуре 135°C в декалине),  от 2,80 до 4,80 дл/г и содержание сомономера  от 38,0 до 58,0 мол. %,
где дополнительно
(а3) гетерофазный сополимер пропилена (НЕСО) удовлетворяет неравенству (I)
где
С(ЕС1) - содержание этилена [в мол. %] первой эластомерной фракции сополимера этилена и пропилена (ЕС1); и
С(ЕС) - содержание этилена [в мол. %] эластомерного сополимера этилена и полипропилена (ЕС);
(b) нуклеирующий агент, предпочтительно полимерный нуклеирующий агент;
(c) необязательно неорганический наполнитель; и
(d) необязательно дополнительные добавки, отличающиеся от неорганического наполнителя и нуклеирующего агента.
2. Композиция полипропилена по п. 1, где гетерофазный сополимер пропилена (НЕСО) удовлетворяет неравенству (III):
где
IV(EC1) - характеристическая вязкость (IV), измеренная согласно ISO 1628-1 (при температуре 135°C в декалине) [в дл/г], первой эластомерной фракции сополимера этилена и пропилена (ЕС1); и
IV(EC) - характеристическая вязкость (IV), измеренная согласно ISO 1628-1 (при температуре 135°C в декалине) [в дл/г], эластомерного сополимера этилена и полипропилена (ЕС).
3. Композиция полипропилена по п. 1 или 2, где первая эластомерная фракция сополимера этилена и пропилена (ЕС1) имеет:
(a) содержание сомономера  от 30,0 до 50,0 мол. %;
и/или
(b) характеристическую вязкость (IV), измеренную согласно ISO 1628-1 (при температуре 135°C в декалине), от 3,00 до 5,00 дл/г.
4. Композиция полипропилена по п. 1 или 2, где эластомерный сополимер этилена и полипропилена (ЕС) имеет:
(a) содержание сомономера  от 38,0 до 58,0 мол. %;
и/или
(b) характеристическую вязкость (IV), измеренную согласно ISO 1628-1 (при температуре 135°C в декалине), от 2,70 до 4,70 дл/г.
5. Композиция полипропилена по п. 1 или 2, где
(a) массовое соотношение полипропилена (РР) к эластомерному сополимеру этилена и полипропилена (ЕС) [(РР)/(ЕС)] составляет  от 85/15 до 60/40;
и/или
(b) массовое соотношение первой эластомерной фракции сополимера этилена и пропилена (ЕС1) ко второй эластомерной фракции сополимера этилена и пропилена (ЕС2) [(ЕС1)/(ЕС2)] составляет  от 70/30 до 30/70.
6. Композиция полипропилена по п. 1 или 2, где полипропилен (РР)
(a) представляет гомополимер пропилена (Н-РР);
и/или
2
(b) имеет скорость течения расплава MFR (230°C), измеренную согласно ISO 1133,  от 15,0 до 35,0 г/10 мин.
7. Композиция полипропилена по п. 1 или 2, где гетерофазный сополимер пропилена (НЕСО) представляет получаемый в реакторе, предпочтительно получаемый в процессе последовательной полимеризации, где полипропилен (РР) получают по меньшей мере в одном реакторе и далее эластомерный сополимер этилена и полипропилена (ЕС) получают по меньшей мере в двух дополнительных реакторах, где первую эластомерную фракцию сополимера этилена и пропилена (ЕС1) получают в одном из двух дополнительных реакторов и вторую эластомерную фракцию сополимера этилена и пропилена (ЕС2) получают в другом одном из двух дополнительных реакторов.
8. Композиция полипропилена по п. 1 или 2, где композиция полипропилена содержит:
(a) по меньшей мере 70 масс. % от общей массы композиции полипропилена гетерофазного сополимера пропилена (НЕСО);
(b) по меньшей мере 1 часть на миллион нуклеирующего агента, предпочтительно по меньшей мере 1 часть на миллион полимерного нуклеирующего агента;
(c) от 0,5 до 2,0 масс. % от общей массы композиции полипропилена неорганического наполнителя; и
(d) от 0,02 до 5,0 масс. % от общей массы композиции полипропилена дополнительных добавок, отличающихся от неорганического наполнителя и нуклеирующего агента.
9. Композиция полипропилена по п. 1 или 2, где композиция полипропилена имеет:
2
(a) ударную прочность с надрезом по Шарпи (NIS), измеренную согласно ISO 179 leA при температуре +23°C,  от 40 до 70 кДж/м,
и/или
2
(b) ударную прочность с надрезом по Шарпи (NIS), измеренную согласно ISO 179 leA при температуре -20°C, по меньшей мере 6,0 кДж/м,
и/или
(c) модуль упругости при растяжении, измеренный при температуре 23°C согласно ISO 527-1 (скорость ползуна 1 мм/минуту), по меньшей мере 950 мПа.
10. Композиция полипропилена по п. 1 или 2, где композиция полипропилена имеет:
(а) температуру плавления Tm, как определено при использовании дифференциальной сканирующей калориметрии (DSC) согласно ISO 11357 / part 3 / method С2, от 162 до 170°C;
и/или
(b) температуру кристаллизации Тс, как определено при использовании дифференциальной сканирующей калориметрии (DSC) согласно ISO 11357 / part 3 / method С2,  от 128 до 135°C.
11. Композиция полипропилена по п. 1 или 2, где нуклеирующий агент представляет полимерный нуклеирующий агент, предпочтительно полимерный альфа-нуклеирующий агент.
12. Способ получения гетерофазного сополимера пропилена (НЕСО), входящего в состав композиции по любому из предшествующих пунктов, где указанный гетерофазный сополимер пропилена (НЕСО) получают в процессе последовательной полимеризации, включающем по меньшей мере три реактора, предпочтительно в четырех реакторах, где в первом реакторе или первых двух реакторах получают полипропилен (РР) и затем эластомерный сополимер этилена и полипропилена (ЕС) получают по меньшей мере в двух дополнительных реакторах, где первую эластомерную фракцию сополимера этилена и пропилена (ЕС1) получают в одном из двух дополнительных реакторов и вторую эластомерную фракцию сополимера этилена и пропилена (ЕС2) получают в другом одном из двух дополнительных реакторов.
13. Способ по п. 12, где указанный способ включает стадии:
4
12
(al) полимеризации пропилена и необязательно этилена и/или по меньшей мере одного C-C альфа-олефина в первом реакторе (R1) с получением первой фракции полипропилена (РР1), предпочтительно указанная первая фракция полипропилена (РР1) представляет первую фракцию гомополимера пропилена (Н-РР1),
(b1) перемещения первой фракции полипропилена (РР1) во второй реактор (R2),
4
12
(c1) полимеризации во втором реакторе (R2) в присутствии указанной первой фракции полипропилена (РР1) пропилена и необязательно этилена и/или С-С альфа-олефина с получением, таким образом, второй фракции гомополимера пропилена (РР2), предпочтительно указанная вторая фракция гомополимера пропилена (РР2) представляет вторую фракцию гомополимера пропилена (Н-РР2), первая фракция полипропилена (РР1) вместе со второй фракцией гомополимера пропилена (РР2) образует полипропилен (РР),
(d1) перемещения полипропилена (РР) стадии (c1) в третий реактор (R3),
4
12
(e1) полимеризации в третьем реакторе (R3) в присутствии полипропилена (РР), полученного на стадии (c1), пропилена и этилена и необязательно C-C альфа-олефина с получением, таким образом, первой эластомерной фракции сополимера этилена и пропилена (ЕС1), указанный полипропилен (РР) и указанная первая эластомерная фракция сополимера этилена и пропилена (ЕС1) образуют смесь (M1),
(f1) перемещения указанной смеси (M1) в четвертый реактор (R4), и
4
12
(g1) полимеризации в четвертом реакторе (R4) в присутствии смеси (M1) пропилена и этилена и необязательно С-С альфа-олефина с получением, таким образом, второй эластомерной фракции сополимера этилена и пропилена (ЕС2), смесь (M1) и вторая эластомерная фракция сополимера этилена и пропилена (ЕС2) образуют гетерофазный сополимер пропилена (НЕСО).
14. Изделие, полученное литьем под давлением, содержащее композицию полипропилена по любому из п.п. 1-11.
15. Изделие по п. 14, которое представляет:
изделие для детской безопасности такое, как автокресло для детей, прогулочную детскую коляску или ходунки, или
игрушку; или
контейнер с повышенной прочностью; или
транспортную тару, такую как паллеты и упаковочные ящики.